(57)【特許請求の範囲】
【請求項１】
半導体基板への不純物拡散に用いられる拡散剤組成物であって、
不純物拡散成分（Ａ）と、下式（１）：
Ｒ４−ｎＳｉ（ＮＣＯ）ｎ・・・（１）
（式（１）中、Ｒは炭化水素基であり、ｎは３又は４の整数である。）
で表される加水分解によりシラノール基を生成し得るＳｉ化合物（Ｂ）と、を含み、
前記拡散剤組成物中の水分含有量が０．０５質量％以下である拡散剤組成物。
【請求項２】
前記拡散剤組成物中の前記水分含有量が０．０１５質量％以下である、請求項１記載の拡散剤組成物。
【請求項３】
前記拡散剤組成物中の前記不純物拡散成分（Ａ）の含有量は、前記不純物拡散成分（Ａ）中に含まれる、半導体基板中でドーパントしての作用を奏する元素のモル数が、前記Ｓｉ化合物（Ｂ）に含まれるＳｉのモル数の０．０１〜５倍となる量である、請求項１又は２記載の拡散剤組成物。
【請求項４】
前記拡散剤組成物中の前記Ｓｉ化合物（Ｂ）の含有量は、前記Ｓｉ化合物（Ｂ）に含まれるＳｉの濃度として、０．００１〜３．０質量％である、請求項１〜３の何れか１項記載の拡散剤組成物。
【請求項５】
半導体基板上に請求項１〜４の何れか１項記載の拡散剤組成物を塗布して３０ｎｍ以下の膜厚の塗布膜を形成すること、及び、
前記不純物拡散成分（Ａ）を前記半導体基板に拡散させることを含む、半導体基板の製造方法。
【請求項６】
前記不純物拡散成分（Ａ）の前記半導体基板への拡散は、１０００〜１４００℃の温度で加熱して行う、請求項５記載の方法。
【発明の詳細な説明】
【技術分野】
【０００１】
本発明は、不純物拡散成分と、所定の構造の加水分解性シラン化合物とを含む拡散剤組成物に関する。
【背景技術】
【０００２】
トランジスタ、ダイオード、太陽電池等の半導体素子に用いられる半導体基板は、半導体基板にリンやホウ素等の不純物拡散成分を拡散させて製造されている。
【０００３】
このような半導体基板の製造方法としては、例えば、有機リン化合物のような不純物拡散成分と、増粘用ポリマーと、有機溶媒と、水とを含む拡散剤組成物を半導体基板上に塗布した後、１０００℃超の温度で、例えば１０時間のような長時間加熱を行い、不純物拡散成分を半導体基板に拡散させる方法が知られている（特許文献１を参照）。
【先行技術文献】
【特許文献】
【０００４】
【特許文献１】特開２００５−３４７３０６号公報
【発明の概要】
【発明が解決しようとする課題】
【０００５】
半導体基板は、その表面に３次元の立体構造を有することがある。３次元の立体構造としては、例えば、複数のソースのフィンと、複数のドレインのフィンと、それらのフィンに対して直交するゲートとを備える、Ｆｉｎ−ＦＥＴと呼ばれるマルチゲート素子を形成するための立体構造のようなナノスケールの３次元構造が挙げられる。
この場合、拡散剤組成物の塗布膜から不純物拡散成分を半導体基板表面に均一に拡散させるためには、立体構造の凹部の側壁の表面等にも均一な膜厚の塗布膜を形成することが望まれる。このため、拡散剤組成物をナノスケールの膜厚で基板の全表面に均一に塗布し、形成された薄い塗布膜から不純物拡散成分を良好に拡散させる必要がある。
【０００６】
しかし、特許文献１に開示されるように、増粘用ポリマーを含む拡散剤組成物では、拡散剤組成物を半導体基板の表面にナノスケールの膜厚で均一に塗布することは困難である。
また、特許文献１に開示される拡散剤組成物を用いる場合、半導体基板表面に拡散剤組成物を薄く塗布できても、拡散剤組成物の組成によっては、不純物拡散成分を良好に拡散させにくい場合がある。
【０００７】
本発明は、上記の課題に鑑みてなされたものであって、半導体基板上に拡散剤組成物をナノスケールの膜厚で塗布する場合でも、不純物拡散成分を半導体基板中に良好に拡散させることができる拡散剤組成物を提供することを目的とする。
【課題を解決するための手段】
【０００８】
本発明者らは、拡散剤組成物に、不純物拡散成分（Ａ）と、イソシアネート基を有する所定の構造のＳｉ化合物（Ｂ）とを含有させ、拡散剤組成物の水分含有量を０．０５質量％以下とすることにより上記の課題を解決できることを見出し、本発明を完成するに至った。
【０００９】
具体的には、本発明は、半導体基板への不純物拡散に用いられる拡散剤組成物であって、
不純物拡散成分（Ａ）と、下式（１）：
Ｒ４−ｎＳｉ（ＮＣＯ）ｎ・・・（１）
（式（１）中、Ｒは炭化水素基であり、ｎは３又は４の整数である。）
で表される加水分解によりシラノール基を生成し得るＳｉ化合物（Ｂ）と、を含み、
拡散剤組成物中の水分含有量が０．０５質量％以下である拡散剤組成物に関する。
【発明の効果】
【００１０】
本発明によれば、半導体基板上に拡散剤組成物をナノスケールの膜厚で塗布する場合でも、不純物拡散成分を半導体基板中に良好に拡散させることができる拡散剤組成物を提供することができる。
【発明を実施するための形態】
【００１１】
≪拡散剤組成物≫
拡散剤組成物は、不純物拡散成分（Ａ）と、加水分解によりシラノール基を生成し得るＳｉ化合物（Ｂ）とを含む。本明細書においてシラノール基を生成し得るＳｉ化合物（Ｂ）を、加水分解性シラン化合物（Ｂ）とも記す。以下、拡散剤組成物が含む、必須又は任意の成分と、拡散剤組成物の調製方法とについて説明する。
【００１２】
〔不純物拡散成分（Ａ）〕
不純物拡散成分（Ａ）は、従来から半導体基板へのドーピングに用いられている成分であれば特に限定されず、ｎ型ドーパントであっても、ｐ型ドーパントであってもよい。ｎ型ドーパントとしては、リン、ヒ素、及びアンチモン等の単体、並びにこれらの元素を含む化合物が挙げられる。ｐ型ドーパントとしては、ホウ素、ガリウム、インジウム、及びアルミニウム等の単体、並びにこれらの元素を含む化合物が挙げられる。
【００１３】
不純物拡散成分（Ａ）としては、入手の容易性や取扱いが容易であることから、リン化合物、ホウ素化合物、又はヒ素化合物が好ましい。好ましいリン化合物としては、リン酸、亜リン酸、ジ亜リン酸、ポリリン酸、及び五酸化二リンや、亜リン酸エステル類、リン酸エステル類、亜リン酸トリス（トリアルキルシリル）、及びリン酸トリス（トリアルキルシリル）等が挙げられる。好ましいホウ素化合物としては、ホウ酸、メタホウ酸、ボロン酸、過ホウ酸、次ホウ酸、及び三酸化二ホウ素や、ホウ酸トリアルキルが挙げられる。好ましいヒ素化合物としては、ヒ酸、及びヒ酸トリアルキルが挙げられる。
【００１４】
リン化合物としては、亜リン酸エステル類、リン酸エステル類、亜リン酸トリス（トリアルキルシリル）、及びリン酸トリス（トリアルキルシリル）が好ましく、その中でもリン酸トリメチル、リン酸トリエチル、亜リン酸トリメチル、亜リン酸トリエチル、リン酸トリス（トリメトキシシリル）、及び亜リン酸トリス（トリメトキシシリル）が好ましく、リン酸トリメチル、亜リン酸トリメチル、及びリン酸トリス（トリメチルシリル）がより好ましく、リン酸トリメチルが特に好ましい。
【００１５】
ホウ素化合物としては、トリメチルホウ素、トリエチルホウ素、トリメチルボレート、及びトリエチルボレートが好ましい。
【００１６】
ヒ素化合物としては、ヒ酸、トリエトキシヒ素、及びトリ−ｎ−ブトキシヒ素が好ましい。
【００１７】
拡散剤組成物中の不純物拡散成分（Ａ）の含有量は特に限定されない。拡散剤組成物中の不純物拡散成分（Ａ）の含有量は、不純物拡散成分（Ａ）中に含まれる、リン、ヒ素、アンチモン、ホウ素、ガリウム、インジウム、及びアルミニウム等の半導体基板中でドーパントしての作用を奏する元素の量（モル）が、加水分解性シラン化合物（Ｂ）に含まれるＳｉのモル数の０．０１〜５倍となる量が好ましく、０．０５〜３倍となる量がより好ましい。
【００１８】
〔加水分解性シラン化合物（Ｂ）〕
拡散剤組成物は、加水分解性シラン化合物（Ｂ）を含有する。加水分解性シラン化合物（Ｂ）は、下式（１）：
Ｒ４−ｎＳｉ（ＮＣＯ）ｎ・・・（１）
（式（１）中、Ｒは炭化水素基であり、ｎは３又は４の整数である。）
で表される化合物である。
【００１９】
このため、本願の拡散剤組成物を半導体基板に塗布して薄膜を形成すると、加水分解性シラン化合物が主に塗布環境の雰囲気中の水分により加水分解縮合して、塗布膜内にケイ素酸化物系の極薄い膜が形成される。
【００２０】
式（１）中のＲとしての炭化水素基は、本発明の目的を阻害しない範囲で特に限定されない。Ｒとしては、炭素原子数１〜１２の脂肪族炭化水素基、炭素原子数１〜１２の芳香族炭化水素基、炭素原子数１〜１２のアラルキル基が好ましい。
【００２１】
炭素原子数１〜１２の脂肪族炭化水素基の好適な例としては、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、シクロペンチル基、ｎ−ヘキシル基、シクロヘキシル基、ｎ−ヘプチル基、ｎ−シクロヘプチル基、ｎ−オクチル基、ｎ−シクロオクチル基、ｎ−ノニル基、ｎ−デシル基、ｎ−ウンデシル基、及びｎ−ドデシル基が挙げられる。
【００２２】
炭素原子数１〜１２の芳香族炭化水素基の好適な例としては、フェニル基、２−メチルフェニル基、３−メチルフェニル基、４−メチルフェニル基、２−エチルフェニル基、３−エチルフェニル基、４−エチルフェニル基、α−ナフチル基、β−ナフチル基、及びビフェニリル基が挙げられる。
【００２３】
炭素原子数１〜１２のアラルキル基の好適な例としては、ベンジル基、フェネチル基、α−ナフチルメチル基、β−ナフチルメチル基、２−α−ナフチルエチル基、及び２−β−ナフチルエチル基が挙げられる。
【００２４】
以上説明した炭化水素基の中では、メチル基、エチル基が好ましく、メチル基がより好ましい。
【００２５】
式（１）で表される加水分解性シラン化合物（Ｂ）の中では、テトライソシアネートシラン、メチルトリイソシアネートシラン、及びエチルトリイソシアネートシランが好ましく、テトライソシアネートシランがより好ましい。
【００２６】
拡散剤組成物中の加水分解性シラン化合物（Ｂ）の含有量は、Ｓｉの濃度として、０．００１〜３．０質量％が好ましく、０．０１〜１．０質量％がより好ましい。拡散剤組成物がこのような濃度で加水分解性シラン化合物（Ｂ）を含有することにより、拡散剤組成物を用いて形成された薄い塗布膜からの不純物拡散成分（Ａ）の外部拡散を良好に抑制し、不純物拡散成分を良好に半導体基板に拡散させることができる。
【００２７】
〔有機溶剤（Ｓ）〕
拡散剤組成物は、通常、薄膜の塗布膜を形成できるように、溶媒として有機溶剤（Ｓ）を含む。有機溶剤（Ｓ）の種類は、本発明の目的を阻害しない範囲で特に限定されない。
【００２８】
また、拡散剤組成物は、加水分解性シラン化合物（Ｂ）を含むため、実質的に水を含まないのが好ましい。拡散剤組成物中が実質的に水を含まないとは、加水分解性シラン化合物（Ｂ）が本発明の目的を阻害する程度まで加水分解されてしまう量の水を、拡散剤組成物が含有しないことを意味する。
【００２９】
有機溶剤（Ｓ）の具体例としては、ジメチルスルホキシド等のスルホキシド類；ジメチルスルホン、ジエチルスルホン、ビス（２−ヒドロキシエチル）スルホン、テトラメチレンスルホン等のスルホン類；Ｎ，Ｎ−ジメチルホルムアミド、Ｎ−メチルホルムアミド、Ｎ，Ｎ−ジメチルアセトアミド、Ｎ−メチルアセトアミド、Ｎ，Ｎ−ジエチルアセトアミド等のアミド類；Ｎ−メチル−２−ピロリドン、Ｎ−エチル−２−ピロリドン、Ｎ−プロピル−２−ピロリドン、Ｎ−ヒドロキシメチル−２−ピロリドン、Ｎ−ヒドロキシエチル−２−ピロリドン等のラクタム類；１，３−ジメチル−２−イミダゾリジノン、１，３−ジエチル−２−イミダゾリジノン、１，３−ジイソプロピル−２−イミダゾリジノン等のイミダゾリジノン類；エチレングリコールジメチルエーテル、エチレングリコールジエチルエーテル、ジエチレングリコールジメチルエーテル、ジエチレングリコールメチルエチルエーテル、ジエチレングリコールジエチルエーテル、トリエチレングリコールジメチルエーテル等の（ポリ）アルキレングリコールジアルキルエーテル類；エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート等の（ポリ）アルキレングリコールアルキルエーテルアセテート類；テトラヒドロフラン等の他のエーテル類；メチルエチルケトン、シクロヘキサノン、２−ヘプタノン、３−ヘプタノン等のケトン類；２−ヒドロキシプロピオン酸メチル、２−ヒドロキシプロピオン酸エチル、乳酸エチルアセテート等の乳酸アルキルエステル類；３−メトキシプロピオン酸メチル、３−メトキシプロピオン酸エチル、３−エトキシプロピオン酸メチル、３−エトキシプロピオン酸エチル、エトキシ酢酸エチル、３−メトキシブチルアセテート、３−メチル−３−メトキシブチルアセテート、３−メチル−３−メトキシブチルプロピオネート、酢酸エチル、酢酸−ｎ−プロピル、酢酸−ｉ−プロピル、酢酸−ｎ−ブチル、酢酸−ｉ−ブチル、ぎ酸−ｎ−ペンチル、酢酸−ｉ−ペンチル、プロピオン酸−ｎ−ブチル、酪酸エチル、酪酸−ｎ−プロピル、酪酸−ｉ−プロピル、酪酸−ｎ−ブチル、ピルビン酸メチル、ピルビン酸エチル、ピルビン酸−ｎ−プロピル、アセト酢酸メチル、アセト酢酸エチル、２−オキソブタン酸エチル等の他のエステル類；β−プロピロラクトン、γ−ブチロラクトン、δ−ペンチロラクトン等のラクトン類；ｎ−ヘキサン、ｎ−ヘプタン、ｎ−オクタン、ｎ−ノナン、メチルオクタン、ｎ−デカン、ｎ−ウンデカン、ｎ−ドデカン、２，２，４，６，６−ペンタメチルヘプタン、２，２，４，４，６，８，８−ヘプタメチルノナン、シクロヘキサン、メチルシクロヘキサン等の直鎖状、分岐鎖状、又は環状の炭化水素類；ベンゼン、トルエン、ナフタレン、１，３，５−トリメチルベンゼン等の芳香族炭化水素類；ｐ−メンタン、ジフェニルメンタン、リモネン、テルピネン、ボルナン、ノルボルナン、ピナン等のテルペン類；等が挙げられる。これらの有機溶剤は、単独又は２種以上を混合して使用することができる。
【００３０】
拡散剤組成物が加水分解性シラン化合物（Ｂ）を含むため、有機溶剤（Ｓ）は、加水分解性シラン化合物（Ｂ）と反応する官能基を持たないものが好ましく使用される。特に加水分解性シラン化合物（Ｂ）がイソシアネート基を有する場合、加水分解性シラン化合物（Ｂ）と反応する官能基を持たない有機溶剤（Ｓ）を用いるのが好ましい。
【００３１】
加水分解性シラン化合物（Ｂ）と反応する官能基には、加水分解により水酸基を生成し得る基と直接反応する官能基と、加水分解により生じる水酸基（シラノール基）と反応する官能基との双方が含まれる。加水分解性シラン化合物（Ｂ）と反応する官能基としては、例えば、水酸基、カルボキシル基、アミノ基、ハロゲン原子等が挙げられる。
【００３２】
加水分解性シラン化合物（Ｂ）と反応する官能基を持たない有機溶剤の好適な例としては、上記の有機溶剤（Ｓ）の具体例のうち、モノエーテル類、鎖状ジエーテル類、環状ジエーテル類、ケトン類、エステル類、活性水素原子を持たないアミド系溶剤、スルホキシド類、ハロゲンを含んでいてもよい脂肪族炭化水素系溶剤、及び芳香族炭化水素系溶剤の具体例として列挙された有機溶剤が挙げられる。
【００３３】
〔その他の成分〕
拡散剤組成物は、本発明の目的を阻害しない範囲で、界面活性剤、消泡剤、ｐＨ調整剤、粘度調整剤等の種々の添加剤を含んでいてもよい。また、拡散剤組成物は、塗布性や、製膜性を改良する目的でバインダー樹脂を含んでいてもよい。バインダー樹脂としては種々の樹脂を用いることができ、アクリル樹脂が好ましい。
【００３４】
〔拡散剤組成物の調製方法〕
拡散剤組成物は、上記の必須又は任意の成分を混合して均一な溶液とすることで、調製できる。拡散剤組成物の調製時には、不純物拡散成分（Ａ）や、加水分解性シラン化合物（Ｂ）は、予め有機溶剤に（Ｓ）に溶解させた溶液として使用されてもよい。拡散剤組成物は、必要に応じて、所望する開口径のフィルターによりろ過されてもよい。かかるろ過処理により、不溶性の不純物が除去される。
【００３５】
また、前述の通り、拡散剤組成物は、実質的に水を含まない。具体的には、拡散剤組成物の水分含有量は０．０５質量％以下であり、０．０１５質量％以下であるのが好ましい。拡散剤組成物の水分含有量がこのような範囲まで低減されている場合、不純物拡散成分（Ａ）を半導体基板中に特に良好に拡散させやすい。
【００３６】
拡散剤組成物中の水分含有量は、カールフィッシャー法により測定することができる。
また、拡散剤組成物中の水分量の測定は、拡散剤組成物中の有機溶剤（Ｓ）の組成比率が９９％以上である場合、有機溶剤（Ｓ）の水分量を測定することで、代用できる。
なお、有機溶剤（Ｓ）中の水分量が、０．０４５〜０．０５５質量％である場合には、有機溶剤（Ｓ）の水分量を代用することなく、拡散剤組成物中の水分量を測定するのが好ましい。
【００３７】
拡散剤組成物の水分含有量を低減させる方法は特に限定されない。水分含有量を低減させる方法としては、モレキュラーシーブ、無水硫酸マグネシウム、及び無水硫酸ナトリウム等の脱水剤を用いる方法や、蒸留法が挙げられる。水分含有量を低減させる処理は、調製された拡散剤組成物に対して行われてもよく、有機溶剤（Ｓ）や、不純物拡散成分（Ａ）や加水分解性シラン化合物（Ｂ）の有機溶剤（Ｓ）溶液に対して行われてもよい。
【００３８】
≪半導体基板の製造方法≫
以下、上述の拡散剤組成物を用いる、半導体基板の製造方法について説明する。
半導体基板の好適な製造方法としては、
半導体基板上に拡散剤組成物を塗布して３０ｎｍ以下の膜厚の塗布膜を形成する塗布工程と、
拡散剤組成物中の不純物拡散成分（Ａ）を半導体基板に拡散させる、拡散工程と、を含む方法が挙げられる。以下、塗布工程と、拡散工程とについて説明する。
【００３９】
＜塗布工程＞
半導体基板としては、従来から不純物拡散成分を拡散させる対象として用いられている種々の基板を特に制限なく用いることができる。半導体基板としては、典型的にはシリコン基板が用いられる。
【００４０】
半導体基板は、立体構造を拡散剤組成物が塗布される面上に有していてもよい。本発明によれば、半導体基板がこのような立体構造、特に、ナノスケールの微小なパターンを備える立体構造をその表面に有する場合であっても、以上説明した拡散剤組成物を３０ｎｍ以下の膜厚となるように塗布して形成された薄い塗布膜を半導体基板上に形成することによって、不純物拡散成分を半導体基板に対して良好且つ均一に拡散させることができる。
【００４１】
パターンの形状は特に限定されないが、典型的には、断面の形状が矩形である直線状又は曲線状のライン又は溝であったり、円柱や角柱を除いて形成されるホール形状が挙げられる。
【００４２】
半導体基板が、立体構造として平行な複数のラインが繰り返し配置されるパターンをその表面に備える場合、ライン間の幅としては６０ｎｍ以下、４０ｎｍ以下、又は２０ｎｍ以下の幅に適用可能である。ラインの高さとしては、３０ｎｍ以上、５０ｎｍ以上、又は１００ｎｍ以上の高さに適用可能である。
【００４３】
拡散剤組成物は、拡散剤組成物を用いて形成される塗布膜の膜厚が３０ｎｍ以下、好ましくは０．２〜１０ｎｍとなるように半導体基板上に塗布される。拡散剤組成物を塗布する方法は、所望の膜厚の塗布膜を形成できる限り特に限定されない。拡散剤組成物の塗布方法としては、スピンコート法、インクジェット法、及びスプレー法が好ましい。なお、塗布膜の膜厚は、エリプソメーターを用いて測定された５点以上の膜厚の平均値である。
【００４４】
塗布膜の膜厚は、半導体基板の形状や、任意に設定される不純物拡散成分（Ａ）の拡散の程度に応じて、３０ｎｍ以下の任意の膜厚に適宜設定される。
【００４５】
拡散剤組成物を半導体基板表面に塗布した後に、半導体基板の表面を有機溶剤によりリンスするのも好ましい。塗布膜の形成後に、半導体基板の表面をリンスすることにより、塗布膜の膜厚をより均一にすることができる。特に、半導体基板がその表面に立体構造を有するものである場合、立体構造の底部（段差部分）で塗布膜の膜厚が厚くなりやすい。しかし、塗布膜の形成後に半導体基板の表面をリンスすることにより、塗布膜の膜厚を均一化できる。
【００４６】
リンスに用いる有機溶剤としては、拡散剤組成物が含有していてもよい前述の有機溶剤を用いることができる。
【００４７】
≪拡散工程≫
拡散工程では、拡散剤組成物を用いて半導体基板上に形成された薄い塗布膜中の不純物拡散成分（Ａ）を半導体基板に拡散させる。不純物拡散成分（Ａ）を半導体基板に拡散させる方法は、加熱により拡散剤組成物からなる塗布膜から不純物拡散成分（Ａ）を拡散させる方法であれば特に限定されない。
【００４８】
典型的な方法としては、拡散剤組成物からなる塗布膜を備える半導体基板を電気炉等の加熱炉中で加熱する方法が挙げられる。この際、加熱条件は、所望する程度に不純物拡散成分が拡散される限り特に限定されない。
【００４９】
通常、酸化性気体の雰囲気下で塗布膜中の有機物を焼成除去した後に、不活性ガスの雰囲気下で半導体基板を加熱して、不純物拡散成分を半導体基板中に拡散させる。
有機物を焼成する際の加熱は、好ましくは３００〜１０００℃、より好ましくは４００〜８００℃程度の温度下において、好ましくは１〜１２０分、より好ましくは５〜６０分間行われる。
不純物拡散成分を拡散させる際の加熱は、好ましくは８００〜１４００℃、より好ましくは８００〜１２００℃の温度下において、好ましくは１〜１２０分、より好ましくは５〜６０分間行われる。
【００５０】
また、不純物拡散成分（Ａ）を半導体基板に拡散させる際の加熱は、ランプアニール法、レーザーアニール法、及びマイクロ波照射法からなる群より選択される一種以上の方法により行われてもよい。
【００５１】
ランプアニール法としては、ラピッドサーマルアニール法や、フラッシュランプアニール法が挙げられる。
ラピッドサーマルアニール法とは、拡散剤組成物が塗布された半導体基板の表面を、ランプ加熱により高い昇温速度で所定の拡散温度まで昇温させ，次いで、短時間、所定の拡散温度を保持した後、半導体基板の表面を急冷する方法である。
フラッシュランプアニール法とは、キセノンフラッシュランプ等を使用して半導体基板の表面に閃光を照射し、拡散剤組成物が塗布された半導体基板の表面のみを短時間で、所定の拡散温度に昇温させる熱処理方法である。
【００５２】
レーザーアニール法とは、半導体基板の表面に種々のレーザーを照射することで、拡散剤組成物が塗布された半導体基板の表面のみを極短時間で、所定の拡散温度に昇温させる熱処理方法である。
マイクロ波照射法とは、半導体基板の表面にマイクロ波を照射することで、拡散剤組成物が塗布された半導体基板の表面のみを極短時間で、所定の拡散温度に昇温させる熱処理方法である。
【００５３】
ランプアニール法、レーザーアニール法、及びマイクロ波照射法等を用いる場合、不純物拡散成分を拡散させる際の拡散温度は、好ましくは６００〜１４００℃、より好ましくは８００〜１２００℃である。基板表面の温度が拡散温度に到達した後は、当該拡散温度を所望する時間保持してもよい。予め定めた拡散温度を保持する時間は、不純物拡散成分が良好に拡散する範囲で短いほど好ましい。
拡散工程において、基板表面を所望する拡散温度まで昇温させる際の昇温速度は、２５℃／秒以上が好ましく、不純物拡散成分が良好に拡散する範囲で、できる限り高いことが好ましい。
【００５４】
また、本発明に係る方法より製造される半導体基板を用いて形成される半導体素子について、その構造によっては、半導体基板表面の浅い領域において高濃度で不純物拡散成分を拡散させる必要がある場合がある。
この場合、上記の不純物拡散方法において、基板表面を所定の拡散温度まで急速に昇温させた後、半導体基板表面を急速に冷却する温度プロファイルを採用するのが好ましい。このような温度プロファイルによる加熱処理は、スパイクアニールと呼ばれる。
【００５５】
スパイクアニールにおいて、所定の拡散温度での保持時間は１秒以下が好ましい。また、拡散温度は９５０〜１０５０℃が好ましい。このような拡散温度及び保持時間によりスパイクアニールを行うことにより、半導体基板表面の浅い領域において、高濃度で不純物拡散成分を拡散させやすい。
スパイクアニールにおいて、所定の拡散温度での保持時間は１秒以下が好ましい。また、拡散温度は９５０〜１０５０℃が好ましい。このような拡散温度及び保持時間によりスパイクアニールを行うことにより、半導体基板表面の浅い領域において、高濃度で不純物拡散成分を拡散させやすい。
【００５６】
以上説明したように本発明にかかる拡散剤組成物を用いる場合、半導体基板上に拡散剤組成物をナノスケールの膜厚で塗布する場合でも、不純物拡散成分を半導体基板中に良好に拡散させることができる。
【００５７】
上記効果が得られる理由は明らかではないが、以下のような理由が考えられる。
本発明の拡散剤組成物を半導体基板に塗布すると、基板表面で加水分解性シラン化合物（Ｂ）が雰囲気中の水分により加水分解縮合して、半導体基板表面に拡散剤組成物の膜が形成される。加水分解性シラン化合物（Ｂ）は、加水分解縮合の反応速度が速いため、塗布環境中のわずかな水分と反応して、基板塗布時に反応をすることで極薄い膜を形成できるが、その反面、組成物中の水分とも反応して、塗布前に部分的に加水分解縮重合が進行してしまう場合がある。しかし、本発明の拡散剤組成物は、拡散剤組成物中の水分が上限値以下の場合、拡散剤組成物の溶液中で加水分解縮重合が最小限に抑制され、均一で極薄い塗布膜が形成できる。その結果、半導体基板に不純物拡散成分（Ａ）が良好に拡散できると考えられる。
【実施例】
【００５８】
以下、実施例により本発明をさらに具体的に説明するが、本発明は、以下の実施例に限定されるものではない。
【００５９】
〔実施例１〜４、並びに比較例１及び２〕
拡散剤組成物の成分として以下の材料を用いた。不純物拡散成分（Ａ）としては、トリ−ｎ−ブトキシヒ素（濃度４質量％の酢酸−ｎ−ブチル溶液）を用いた。加水分解性シラン化合物（Ｂ）としては、テトライソシアネートシランを用いた。有機溶剤（Ｓ）としては、酢酸−ｎ−ブチルを用いた。
【００６０】
上記の不純物拡散成分（Ａ）と、加水分解性シラン化合物（Ｂ）と、有機溶剤（Ｓ）とを、固形分濃度０．６質量％、Ａｓ／Ｓｉの元素比率が０．５となるように均一に混合した後、孔径０．２μｍのフィルターでろ過して、拡散剤組成物を得た。
拡散剤組成物の含有水分量を、混合前の有機溶剤（Ｓ）をモレキュラーシーブを用いて脱水することで調整して、実施例１〜４、並びに比較例１及び２の拡散剤組成物を得た。
【００６１】
平坦な表面を備えるシリコン基板（４インチ、Ｐ型）の表面に、スピンコーターを用いて上述の拡散剤組成物を塗布し、膜厚４．５ｎｍの塗布膜を形成した。
塗布膜の形成後、以下の方法に従って、不純物拡散成分の拡散処理を行った。
まず、ホットプレート上で塗布膜をベークした。次いで、アルバック社製のラピッドサーマルアニール装置（ＭＩＬＡ−３０００、ランプアニール装置）を用いて、流量１Ｌ／ｍの窒素雰囲気下において昇温速度１０℃／秒の条件で加熱を行い、拡散温度１０００℃、保持時間１分の条件で拡散を行った。拡散の終了後、半導体基板を室温まで急速に冷却した。
【００６２】
拡散処理後、シート抵抗測定器（ナプソン  ＲＧ−２００ＰＶ）を用いて四探針法によりＰ型シリコン基板の不純物拡散成分の拡散処理が施された面のシート抵抗値を求めた。測定されたシート抵抗値を表１に記す。測定されたシート抵抗値から、以下の基準に基づいて、不純物拡散成分の拡散状況を判定した。
◎：シート抵抗値が５００ｏｈｍ／ｓｑ．以下である。
○：シート抵抗値が５００ｏｈｍ／ｓｑ．超、１，０００ｏｈｍ／ｓｑ．以下である。
△：シート抵抗値が１，０００ｏｈｍ／ｓｑ．超、１，３００ｏｈｍ／ｓｑ．以下である。
×：シート抵抗値が１，３００ｏｈｍ／ｓｑ．超である。
【００６３】
【表１】
0006616711.tif 000002
【００６４】
表１から、含水量が０．０５質量％を超える比較例１及び２の拡散剤組成物を用いる場合、拡散処理後の半導体基板のシート抵抗値が高く、不純物拡散成分が良好に拡散していないことが分かる。
他方、実施例１〜４から、拡散剤組成物の含水量が０．０５質量％以下、特に０．０１５質量％以下である場合、半導体基板のシート抵抗値が顕著に低下しており、不純物拡散成分が良好に拡散していることが分かる。
【００６５】
〔実施例５〜７〕
拡散剤組成物の成分として以下の材料を用いた。不純物拡散成分（Ａ）としては、トリ−ｎ−ブトキシヒ素（濃度４質量％の酢酸−ｎ−ブチル溶液）を用いた。加水分解性シラン化合物（Ｂ）としては、テトライソシアネートシランを用いた。有機溶剤（Ｓ）としては、酢酸−ｎ−ブチルを用いた。
【００６６】
上記の不純物拡散成分（Ａ）と、加水分解性シラン化合物（Ｂ）と、有機溶剤（Ｓ）とを、固形分濃度０．４０質量％、Ａｓ／Ｓｉの元素比率が０．７７となるように均一に混合した後、孔径０．２μｍのフィルターでろ過して、拡散剤組成物を得た。
拡散剤組成物の含有水分量を、混合前の有機溶剤（Ｓ）をモレキュラーシーブを用いて脱水することで調整して、実施例５〜７の拡散剤組成物を得た。
【００６７】
平坦な表面を備えるシリコン基板（４インチ、Ｐ型）の表面に、スピンコーターを用いて上述の拡散剤組成物を塗布し、表２に記載の膜厚の塗布膜を形成した。
塗布膜の形成後、以下の方法に従って、不純物拡散成分の拡散処理を行った。
まず、ホットプレート上で塗布膜をベークした。次いで、アルバック社製のラピッドサーマルアニール装置（ＭＩＬＡ−３０００、ランプアニール装置）を用いて、流量１Ｌ／ｍの窒素雰囲気下において昇温速度１０℃／秒の条件で加熱を行い、拡散温度１０００℃、保持時間７秒の条件で拡散を行った。拡散の終了後、半導体基板を室温まで急速に冷却した。
【００６８】
拡散処理後、シート抵抗測定器（ナプソン  ＲＧ−２００ＰＶ）を用いて四探針法によりＰ型シリコン基板の不純物拡散成分の拡散処理が施された面のシート抵抗値を求めた。測定されたシート抵抗値を表２に記す。測定されたシート抵抗値から、以下の基準に基づいて、不純物拡散成分の拡散状況を判定した。
◎：シート抵抗値が５００ｏｈｍ／ｓｑ．以下である。
○：シート抵抗値が５００ｏｈｍ／ｓｑ．超、１，０００ｏｈｍ／ｓｑ．以下である。
△：シート抵抗値が１，０００ｏｈｍ／ｓｑ．超、１，３００ｏｈｍ／ｓｑ．以下である。
×：シート抵抗値が１，３００ｏｈｍ／ｓｑ．超である。
【００６９】
【表２】
0006616711.tif 000003
【００７０】
以上の結果より、テトライソシアネートシランを含む拡散剤組成物の水分含有量が０．０５質量％以下である場合に、拡散処理温度での保持時間が実施例１〜４での６０秒から７秒に短縮されても、不純物拡散成分が良好に拡散されることが分かる。
【００７１】
〔実施例８及び９〕
拡散剤組成物の成分として以下の材料を用いた。不純物拡散成分（Ａ）としては、トリメチルボレートを用いた。加水分解性シラン化合物（Ｂ）としては、テトライソシアネートシランを用いた。有機溶剤（Ｓ）としては、酢酸−ｎ−ブチルを用いた。
【００７２】
上記の不純物拡散成分（Ａ）と、加水分解性シラン化合物（Ｂ）と、有機溶剤（Ｓ）とを、固形分濃度１．４２質量％、Ｂ／Ｓｉの元素比率が１．９５となるように均一に混合した後、孔径０．２μｍのフィルターでろ過して、拡散剤組成物を得た。
拡散剤組成物の含有水分量を、混合前の有機溶剤（Ｓ）をモレキュラーシーブを用いて脱水することで調整して、実施例８及び９の拡散剤組成物を得た。
【００７３】
平坦な表面を備えるシリコン基板（４インチ、Ｎ型）の表面に、スピンコーターを用いて上述の拡散剤組成物を塗布した後、拡散剤組成物に用いたのと同じ脱水されたｎ−ブタノールでリンスを行い、膜厚１０．８ｎｍの塗布膜を形成した。
塗布膜の形成後、以下の方法に従って、不純物拡散成分の拡散処理を行った。
まず、ホットプレート上で塗布膜をベークした。次いで、アルバック社製のラピッドサーマルアニール装置（ＭＩＬＡ−３０００、ランプアニール装置）を用いて、流量１Ｌ／ｍの窒素雰囲気下において昇温速度２５℃／秒の条件で加熱を行い、拡散温度１１００℃又は１２００℃で、表３に記載の保持時間で拡散を行った。拡散の終了後、半導体基板を室温まで急速に冷却した。
【００７４】
拡散処理後、シート抵抗測定器（ナプソン  ＲＧ−２００ＰＶ）を用いて四探針法によりシリコン基板の不純物拡散成分の拡散処理が施された面のシート抵抗値を求めるとともに、Ｎ型からＰ型への反転が生じているか否か確認した。
その結果、１１００℃での拡散処理及び１２００℃での拡散処理のいずれでもＮ型からＰ型への反転が生じていた。拡散処理後のシート抵抗値を、表３に記す。
【００７５】
【表３】
0006616711.tif 000004
【００７６】
以上の結果より、不純物拡散成分がホウ素化合物である場合も、テトライソシアネートシランを含む拡散剤組成物の水分含有量が０．０５質量％以下である場合に、不純物拡散成分が良好に拡散されることが分かる。
【００７７】
〔実施例１０〜１２〕
拡散剤組成物の成分として以下の材料を用いた。不純物拡散成分（Ａ）としては、亜リン酸トリス（トリメチルシリル）を用いた。加水分解性シラン化合物（Ｂ）としては、メチルトリイソシアネートシランを用いた。有機溶剤（Ｓ）としては、酢酸−ｎ−ブチルを用いた。
【００７８】
上記の不純物拡散成分（Ａ）と、加水分解性シラン化合物（Ｂ）と、有機溶剤（Ｓ）とを、固形分濃度０．４３質量％、Ｐ／Ｓｉの元素比率が０．４５となるように均一に混合した後、孔径０．２μｍのフィルターでろ過して、拡散剤組成物を得た。
拡散剤組成物の含有水分量を、混合前の有機溶剤（Ｓ）をモレキュラーシーブを用いて脱水することで調整して、実施例１０〜１２の拡散剤組成物を得た。
【００７９】
平坦な表面を備えるシリコン基板（４インチ、Ｐ型）の表面に、スピンコーターを用いて上述の拡散剤組成物を塗布した後、拡散剤組成物に用いたのと同じ脱水されたｎ−ブタノールでリンスを行い、表４に記載の膜厚の塗布膜を形成した。
塗布膜の形成後、以下の方法に従って、不純物拡散成分の拡散処理を行った。
まず、ホットプレート上で塗布膜をベークした。次いで、アルバック社製のラピッドサーマルアニール装置（ＭＩＬＡ−３０００、ランプアニール装置）を用いて、流量１Ｌ／ｍの窒素雰囲気下において昇温速度２５℃／秒の条件で加熱を行い、拡散温度１０００℃又は１１００℃で、表４に記載の保持時間で拡散を行った。拡散の終了後、半導体基板を室温まで急速に冷却した。
【００８０】
拡散処理後、シート抵抗測定器（ナプソン  ＲＧ−２００ＰＶ）を用いて四探針法によりシリコン基板の不純物拡散成分の拡散処理が施された面のシート抵抗値を求めるとともに、Ｐ型からＮ型への反転が生じているか否か確認した。
その結果、１０００℃での拡散処理及び１１００℃での拡散処理のいずれでも、保持時間によらずＰ型からＮ型への反転が生じていた。拡散処理後のシート抵抗値を、表４に記す。
【００８１】
【表４】
0006616711.tif 000005
【００８２】
以上の結果より、不純物拡散成分がリン化合物である場合も、メチルトリイソシアネートシランを含む拡散剤組成物の水分含有量が０．０５質量％以下である場合に、不純物拡散成分が良好に拡散されることが分かる。